환류 냉각기 , 온도계 , 교반기 를 설치 한 50 mL 의 4 구 플라스크 에 , 합성 예 3 에서 합성 한 말단 에 알릴기 를 갖 는 퍼플 루오 로 폴리에테르 기 함유 알릴 화합물 ( C ) 6 . 0 g , 1 , 3 - 비스 ( 트리플 루 오로 메틸 ) 벤젠 6 ml 및 트리 클로로 실란 1 . 20 g 을 투입 하 고 , 질소 기류 하 , 5 ℃ 에서 30 분 간 교반 하 였 다 . 계속 해서 , 1 , 3 - 디 비닐 - 1 , 1 , 3 , 3 - 테트라메틸 디 실록 산 의 Pt 착체 를 2 ％ 포함 하 는 크실렌 용액 을 0 . 09 ml 첨가 한 후 , 60 ℃ 까지 승 온 시켜 , 이 온도 에서 4 시간 교반 하 였 다 . 그 후 , 감압 하 에서 휘발분 을 증류 제거 하 였 다 . 계속 해서 , 1 , 3 - 비스 ( 트리플 루 오로 메틸 ) 벤젠 6 mL 를 첨가 하 고 , 55 ℃ 에서 10 분 간 교반 한 후 에 , 메탄올 0 . 20 g 과 오르토 포름산 트리 메틸 6 . 70 g 의 혼합 용액 을 첨가 하 고 , 이 온도 에서 2 시간 교반 하 였 다 . 그 후 , 감압 하 에서 휘발분 을 증류 제거 함 으로써 , 말단 에 트리 메틸 실릴 기 를 갖 는 하기 퍼플 루오 로 폴리에테르 기 함유 실란 화합물 ( D ) 5 . 9 g 을 얻 었 다 .